ПОЛИМЕРНЫЙ МАТЕРИАЛ И СПОСОБ ЕГО ПОЛУЧЕНИЯ

1. Способ получения полимерного материала, содержащего крахмал, отличающийся тем, что
(a) получают смесь, содержащую, по меньшей мере, 1-75 вес.% крахмала и/или производного крахмала, 10-85 вес.% сложного полиэфира и 0,01-7 вес.% полимера, содержащего эпоксидные группы;
(b) гомогенизируют смесь путем подачи тепловой и/или механической энергии;
(c) регулируют содержание воды в смеси так, чтобы конечный продукт имел содержание воды меньше, чем приблизительно 10 вес.% в расчете на полный состав смеси.
2. Способ по п.1, отличающийся тем, что смесь содержит 5-75 вес.%, в частности, 10-75 вес.%, предпочтительно 15-70 вес.%, более предпочтительно, 25-55 вес.%, наиболее предпочтительно, 34-51 вес.% крахмала и/или производного крахмала.
3. Способ по п.1 или 2, отличающийся тем, что смесь содержит 20-85 вес.%, в частности, 30-80 вес.%, более предпочтительно, 40-80 вес.% сложного полиэфира.
4. Способ по п.1, отличающийся тем, что смесь содержит 0,01-5 вес.%, в частности, 0,05-3 вес.%, более предпочтительно, 0,1-2 вес.% полимера, содержащего эпоксидные группы.
5. Способ по п.1, отличающийся тем, что полимерный материал является биологически разлагающимся материалом в соответствии с EN 13432.
6. Способ по п.1, отличающийся тем, что сложный полиэфир выбирают из группы, состоящей из алифатическо-ароматического сложного сополиэфира, алифатического сложного полиэфира, ароматического сложного полиэфира, ПГА (полигидроксиалканоатов), ПМК (полимолочной кислоты), ПГБ (полигидроксибутиратов) и ПГБВ (полигидроксибутират-гидроксивалератов).
7. Способ по п.1, отличающийся тем, что сложный полиэфир имеет температуру стеклования (Tg) менее 0°С, в частности, менее -4°С, более предпочтительно, менее -10°С, еще более предпочтительно, менее -20°С и наиболее предпочтительно, менее -30°С.
8. Способ по п.6, отличающийся тем, что в качестве алифатическо-ароматического сложного полиэфира на основе, по меньшей мере, адипиновой кислоты, используют сложный сополиэфир, в частности, статистический сополиэфир.
9. Способ по п.6 или 8, отличающийся тем, что в качестве алифатическо-ароматического сложного полиэфира на основе, по меньшей мере, 1,4-бутандиола, адипиновой кислоты и терефталевой кислоты или производного терефталевой кислоты (например, диметилтерефталата, ДМТ) используют сложный сополиэфир, в частности, статистический сополиэфир.
10. Способ по п.1, отличающийся тем, что сложный полиэфир имеет температуру стеклования (Tg) от -25 до -40°С, в частности, от -30 до -35°С, и/или температуру плавления от 100 до 120°С, в частности, от 105 до 115°С.
11. Способ по п.1, отличающийся тем, что сложным полиэфиром является алифатический сложный полиэфир, выбранный из группы, состоящей из полигидроксивалерата, сополимера полигидроксибутират-гидроксивалерата и поликапролактона.
12. Способ по п.1, отличающийся тем, что сложным полиэфиром является алифатический сложный полиэфир на основе сукцината, в котором сложный полиэфир, в частности, выбирают из группы, состоящей из полибутиленсукцината (ПБС), полибутиленсукцинатаадипата (ПБСА) и полиэтиленсукцината (ПЭС).
13. Способ по п.1, отличающийся тем, что полимерный материал является биологически разлагающимся материалом в соответствии с EN 13432.
14. Способ по п.1, отличающийся тем, что полимером, содержащим эпоксидные группы, является сополимер.
15. Способ по п.1, отличающийся тем, что полимером, содержащим эпоксидные группы, является полимер, содержащий глицидил(мет)акрилат.
16. Способ по п.15, отличающийся тем, что полимером, содержащим глицидил(мет)акрилат, является сополимер, состоящий из (а) стирола и/или этилена и/или метилметакрилата и/или метилакрилата и (b) глицидил(мет)акрилата.
17. Способ по п.15 или 16, отличающийся тем, что полимер, содержащий глицидил(мет)акрилат, является сополимером, содержащим эпоксидные группы, на основе стирола, этилена, акрилового эфира и/или метакрилового эфира.
18. Способ по любому из п.15 или 16, отличающийся тем, что полимер, содержащий глицидил(мет)акрилат, является сополимером, который выбирают из группы, состоящей из стирол-метилметакрилат-глицидилметакрилата, этилен-метилакрилат-глицидилметакрилата и этилен-глицидилметакрилата.
19. Способ по п.15 или 16, отличающийся тем, что полимер, содержащий глицидил(мет)акрилат, содержит глицидил(мет)акрилат в количестве 1-60 вес.%, в частности, 5-55 вес.%, более предпочтительно, 45-52 вес.%, в расчете на полный вес композиции полимера, содержащего глицидил(мет)акрилат.
20. Способ по п.1, отличающийся тем, что полимер, содержащий эпоксидные группы, имеет молекулярный вес (MB) 1000-25000, в частности, 3000-10000.
21. Способ по п.1, отличающийся тем, что смесь гомогенизируют диспергированием, перемешиванием, сбиванием и/или экструдированием или сдвиговым усилием, действующим на смесь.
22. Способ по п.21, отличающийся тем, что во время гомогенизации или экструдирования смесь нагревают до температуры 90-250°С, в частности, 130-220°С.
23. Способ по п.1, отличающийся тем, что содержание воды в смеси устанавливают меньше, чем 1 вес.% в расчете на вес полной композиции.
24. Способ по п.1, отличающийся тем, что содержание воды в смеси устанавливают во время гомогенизации.
25. Способ по п.1, отличающийся тем, что содержание воды в смеси устанавливают дегазацией смеси, в частности, дегазацией расплава.
26. Способ по п.1, отличающийся тем, что содержание воды в смеси устанавливают высушиванием смеси во время гомогенизации или экструдирования.
2
2
27. Способ по п.1, отличающийся тем, что пленка, полученная из полимерного материала, имеет прочность при растяжении 5-60 Н/мм, в частности, 10-40 Н/мм в соответствии с DIN 53455, и относительное удлинение при разрыве 100-1000%, в частности, 200-800% в соответствии с DIN 53455.
28. Крахмалсодержащий, термопластически перерабатываемый полимерный материал, отличающийся тем, что
(a) полимерный материал содержит менее 10 вес.% воды, глицерина, сорбита и/или их смеси, в расчете на полный вес композиции,
(b) количество крахмала в полимерном материале составляет, по меньшей мере, 34 вес.% и
(c) пленка, полученная из полимерного материала, имеет относительное удлинение при разрыве в соответствии с DIN 53455, по меньшей мере, 200% и/или прочность на пробой в соответствии с ASTM D-1709, по меньшей мере, 5 г/мкм.
29. Полимерный материал по п.28, отличающийся тем, что полимерный материал содержит менее 7 вес.%, в частности, менее 5 вес.%, предпочтительно, менее 3 вес.% глицерина, сорбита и/или их смеси в расчете на полный вес композиции.
30. Полимерный материал по п.28 или 29, отличающийся тем, что количество крахмала в полимерном материале составляет, по меньшей мере, 35 вес.%, в частности, по меньшей мере, 36 вес.%, предпочтительно, по меньшей мере, 37 вес.%, более предпочтительно, по меньшей мере, 38 вес.% и наиболее предпочтительно, по меньшей мере, 39 вес.%.
31. Полимерный материал по п.28 или 29, отличающийся тем, что пленка, полученная из полимерного материала, имеет относительное удлинение при разрыве в соответствии с DIN 3455, по меньшей мере, 300% и/или прочность на пробой в соответствии с ASTM D-1709, по меньшей мере, 10 г/мкм.
32. Полимерный материал по п.28 или 29, отличающийся тем, что полимерный материал содержит сложный полиэфир в количестве менее 70 вес.%, в частности, менее 65 вес.%, более предпочтительно, менее 60 вес.%, наиболее предпочтительно, менее 55 вес.%.
33. Полимерный материал по п.28 или 29, отличающийся тем, что сложным полиэфиром является сложный полиэфир по любому из пп.7-13.
34. Применение полимерного материала по любому из предшествующих пунктов для изготовления формованных изделий, пленок или волокон.
35. Формованные детали, пленки или волокна, содержащие полимерный материал по любому из пп.28-33.